(57)【要約】【課題】放射線によって硬化し、耐擦傷性、耐摩耗性、耐アルカリ性、耐溶剤性に優れ、低屈折率で反射防止フィルムに使用した場合、反射率の低い硬化皮膜を与える樹脂組成物、更にはその硬化皮膜を有するフィルムを提供する。【解決手段】幹部分が炭化水素系ポリマーからなり、枝部分がシリコーンで構成され、且つ水酸基を有する高分子化合物（Ａ）、置換基を有していても良いアルコキシケイ素化合物（Ｂ）、エポキシ基を有する化合物（Ｃ）及び光カチオン重合開始剤（Ｄ）を含有することを特徴とする感光性樹脂組成物。【特許請求の範囲】
【請求項１】
幹部分が炭化水素系ポリマーからなり、枝部分がシリコーンで構成され、且つ水酸基を有する高分子化合物（Ａ）、置換基を有していても良いアルコキシケイ素化合物（Ｂ）、エポキシ基を有する化合物（Ｃ）及び光カチオン重合開始剤（Ｄ）を含有することを特徴とする感光性樹脂組成物。
【請求項２】
高分子化合物（Ａ）がフッ素原子とエチレン性不飽和基を有する化合物、水酸基を有する炭化水素系モノマー及び反応性シリコーンの共重合体である請求項１に記載の感光性樹脂組成物。
【請求項３】
置換基を有していても良いアルコキシケイ素化合物（Ｂ）の置換基がエポキシ基である請求項１又は２に記載の感光性樹脂組成物。
【請求項４】
置換基を有していても良いアルコキシケイ素化合物（Ｂ）の置換基がフッ素原子を１〜２０個有する基である請求項１ないし３のいずれか一項に記載の感光性樹脂組成物。
【請求項５】
エポキシ基を有する化合物（Ｃ）がフッ素系エポキシ化合物であることを特徴とする請求項１ないし４のいずれか一項に記載の感光性樹脂組成物。
【請求項６】
フッ素系エポキシ化合物の一分子中のフッ素の数が３〜２０である請求項５に記載の感光性樹脂組成物。
【請求項７】
一次粒径が１〜２００ナノメートルのコロイダルシリカ（Ｅ）を含有することを特徴とする請求項１ないし６のいずれか一項に記載の感光性樹脂組成物。
【請求項８】
希釈剤（Ｆ）を含有することを特徴とする請求項１ないし７のいずれか一項に記載の感光性樹脂組成物。
【請求項９】
希釈剤（Ｆ）がテトラフルオロプロパノールであることを特徴とする請求項８に記載の感光性樹脂組成物。
【請求項１０】
希釈剤（Ｆ）を除いた成分の液屈折率が２５℃で１．４８以下である請求項１ないし９のいずれか一項に記載の感光性樹脂組成物。
【請求項１１】
基材フィルム上に第一のハードコート剤の硬化層、屈折率が１．５５以上の第二のハードコート剤の硬化層及び請求項１ないし１０のいずれか一項に記載の感光性樹脂組成物の硬化層をこの順に有する反射防止ハードコートフィルム。
【請求項１２】
第二のハードコート剤が、多官能（メタ）アクリレート（Ｇ）、１次粒径が１〜２００ナノメートルの金属酸化物（Ｈ）及び光ラジカル重合開始剤（Ｉ）を含有する感光性樹脂組成物であることを特徴とする請求項１１に記載の反射防止ハードコートフィルム。
【請求項１３】
１次粒径が１〜２００ナノメートルの金属酸化物（Ｈ）が、導電性金属酸化物（Ｊ）である請求項１２に記載の反射防止ハードコートフィルム。
【発明の詳細な説明】
【技術分野】
【０００１】
本発明は、光カチオン開始剤の光硬化システム及び酸発生剤としての機能を利用した感光性樹脂組成物及びその硬化皮膜を有するフィルムに関する。
【背景技術】
【０００２】
現在、プラスチックは自動車業界、家電業界、電気電子業界を初めとして種々の産業界で大量に使われている。このようにプラスチックが大量に使われている理由は、その加工性、透明性に加えて軽量、安価、光学特性が優れているなどの理由による。しかしながら、ガラスなどに比べて柔らかく、表面に傷が付きやすいなどの欠点を有している。これらの欠点を改良するために、表面にハードコート剤をコーティングする事が一般的な手段として行われている。このハードコート剤には、シリコーン系塗料、アクリル系塗料、メラミン系塗料などの熱硬化型のハードコート剤が用いられている。この中でも特に、シリコーン系ハードコート剤は、ハードネスが高く、品質が優れているため多く用いられている。しかしながら、硬化時間が長く、高価であり、連続的に加工するフィルムに設けられるハードコート層には適しているとは言えない。
【０００３】
近年、感光性のアクリル系ハードコート剤が開発され、利用されるようになった（特許文献１参照。）。感光性ハードコート剤は、紫外線などの放射線を照射することにより、直ちに硬化して硬い皮膜を形成するため、加工処理スピードが速く、またハードネス、耐擦傷性などに優れた性能を持ち、トータルコスト的に安価になるため、今やハードコート分野の主流になっている。特に、ポリエステルなどのフィルムの連続加工には適している。プラスチックのフィルムとしては、ポリエステルフィルム、ポリアクリレートフィルム、アクリルフィルム、ポリカーボネートフィルム、塩化ビニルフィルム、トリアセチルセルロースフィルム、ポリエーテルスルホンフィルムなどがあるが、ポリエステルフィルムが種々の優れた特性から最も広く使用されている。このポリエステルフィルムは、ガラスの飛散防止フィルム、あるいは、自動車の遮光フィルム、ホワイトボード用表面フィルム、システムキッチン表面防汚フィルム、電子材料的には、タッチパネル、液晶ディスプレイ、ＣＲＴフラットテレビなどの機能性フィルムとして広く用いられている。これらはいずれもその表面に傷が付かないようにするためにハードコートを塗工している。
【０００４】
更に近年におけるハードコート剤をコーティングしたフィルムを設けたＣＲＴ、ＬＣＤ、ＰＤＰなどの表示体では、反射により表示体画面が見難くかったり、目が疲れやすいと言う問題が生ずるため、用途によっては、表面反射防止能のあるハードコート処理が必要となっている。表面反射防止の方法としては、感光性樹脂中に無機フィラーや有機フィラーを分散させたものをフィルム上にコーティングし、表面に凹凸をつけて反射防止する方法（ＡＧ処理）、フィルム上に高屈折率層、低屈折率層の順に多層構造を設け、屈折率の差による光の干渉を利用し映り込み、反射を防止する方法（ＡＲ処理）、または上記２つの方法を合わせたＡＧ／ＡＲ処理の方法などがある。（特許文献２参照。）
【０００５】
ＡＲ処理に用いられる最上層の低屈折率層にはゾル−ゲル法によるシラン化合物を縮合させるような熱硬化タイプ（特許文献３参照。）が用いられているが、硬化に時間が掛かり生産性が悪いことや、ハードコート層が加熱により収縮しクラックが入るといった問題がある。一方、フッ素原子を有する（メタ）アクリレートを用いた放射線硬化型樹脂も開発されている（特許文献４参照。）が、耐擦傷性が十分ではなかったり、（メタ）アクリレートを十分硬化させるために真空中または窒素雰囲気下で硬化させる必要があり設備も高価になり問題がある。
【０００６】
生産性や加熱によるクラックの発生等の問題から放射線硬化タイプの低屈折率ハードコートが求められている。しかし、放射線硬化型樹脂は、耐擦傷性が十分ではなかったり、窒素置換など現状ラインに新たに設備を入れないと行けないというのが実状である。
【０００７】
【特許文献１】特開平９−４８９３４号公報
【特許文献２】特開平９−１４５９０３号公報
【特許文献３】特開平１０−０００７２６号公報
【特許文献４】特開平１０−１８２７４５号公報
【発明の開示】
【発明が解決しようとする課題】
【０００８】
本発明は、窒素置換等をしなくても放射線により容易に硬化し、耐擦傷性、耐摩耗性、耐汚染性に優れ、反射防止フィルムに使用した場合、反射率が低い感光性樹脂組成物及びその硬化皮膜を有するフィルムを提供することを課題とする。
【課題を解決するための手段】
【０００９】
本発明者らは前記課題を解決するため、鋭意検討を行った結果、特定の化合物を含有する感光性樹脂組成物が前記課題を解決することを見いだし、本発明に到達した。
【００１０】
即ち本発明は、
（１）幹部分が炭化水素系ポリマーからなり、枝部分がシリコーンで構成され、且つ水酸基を有する高分子化合物（Ａ）、置換基を有していても良いアルコキシケイ素化合物（Ｂ）、エポキシ基を有する化合物（Ｃ）及び光カチオン重合開始剤（Ｄ）を含有することを特徴とする感光性樹脂組成物、
（２）高分子化合物（Ａ）がフッ素原子とエチレン性不飽和基を有する化合物、水酸基を有する炭化水素系モノマー及び反応性シリコーンの共重合体である前項（１）に記載の感光性樹脂組成物、
（３）置換基を有していても良いアルコキシケイ素化合物（Ｂ）の置換基がエポキシ基である前項（１）又は（２）に記載の感光性樹脂組成物、
（４）置換基を有していても良いアルコキシケイ素化合物（Ｂ）の置換基がフッ素原子を１〜２０個有する基である前項（１）ないし（３）のいずれか一項に記載の感光性樹脂組成物、
（５）エポキシ基を有する化合物（Ｃ）がフッ素系エポキシ化合物であることを特徴とする前項（１）ないし（４）のいずれか一項に記載の感光性樹脂組成物、
（６）フッ素系エポキシ化合物の一分子中のフッ素の数が３〜２０である前項（５）に記載の感光性樹脂組成物、
（７）一次粒径が１〜２００ナノメートルのコロイダルシリカ（Ｅ）を含有することを特徴とする前項（１）ないし（６）のいずれか一項に記載の感光性樹脂組成物、
（８）希釈剤（Ｆ）を含有することを特徴とする前項（１）ないし（７）のいずれか一項に記載の感光性樹脂組成物、
（９）希釈剤（Ｆ）がテトラフルオロプロパノールであることを特徴とする前項（８）に記載の感光性樹脂組成物、
（１０）希釈剤（Ｆ）を除いた成分の液屈折率が２５℃で１．４８以下である前項（１）ないし（９）のいずれか一項に記載の感光性樹脂組成物、
（１１）基材フィルム上に第一のハードコート剤の硬化層、屈折率が１．５５以上の第二のハードコート剤の硬化層及び前項（１）ないし（１０）のいずれか一項に記載の感光性樹脂組成物の硬化層をこの順に有する反射防止ハードコートフィルム、
（１２）第二のハードコート剤が、多官能（メタ）アクリレート（Ｇ）、１次粒径が１〜２００ナノメートルの金属酸化物（Ｈ）及び光ラジカル重合開始剤（Ｉ）を含有する感光性樹脂組成物であることを特徴とする前項（１１）に記載の反射防止ハードコートフィルム、
（１３）１次粒径が１〜２００ナノメートルの金属酸化物（Ｈ）が、導電性金属酸化物（Ｊ）である前項（１２）に記載の反射防止ハードコートフィルム、
に関する。
【発明の効果】
【００１１】
本発明の感光性樹脂組成物を硬化して得られる膜は、強靭、且つ耐擦傷性、耐摩耗性、耐汚染性、耐薬品性に優れている。
【発明を実施するための最良の形態】
【００１２】
以下、本発明について詳細に説明する。
【００１３】
本発明の感光性樹脂組成物では、幹部分が炭化水素系ポリマーからなり、枝部分がシリコーンで構成され、且つ水酸基を有する高分子化合物（Ａ）使用する。この化合物（Ａ）においては、水酸基は幹部分、枝部分のいずれに有しているものでも使用出来る。上記化合物（Ａ）としては、例えば幹部分がアクリル系ポリマーで、枝部分がシリコーンで構成された櫛型グラフトポリマーが挙げられ、この化合物は、側鎖（枝部分）に（ポリ）シロキサン構造と水酸基を有しており、末端二重結合を有する変性シリコーンと重合可能なモノマーとの共重合により得ることができる。市販品としては、例えばサイマックＵＳ−２７０（東亞合成製）を挙げることができる。
【００１４】
更に、幹部分が炭化水素系ポリマーからなり、枝部分がシリコーンで構成され、且つ水酸基を含有する高分子化合物（Ａ）は、フッ素原子を含有することが好ましい。化合物（Ａ）においてフッ素原子を含有させた化合物を得るには、種々のフッ素原子を有する化合物を水酸基を有するモノマーと共重合させることにより得ることができる。例えば、ポリテトラフルオロエチレン、ポリフッ化ビニリデンや、トリフルオロエチル（メタ）アクリレート、テトラフルオロプロピル（メタ）アクリレート、オクタフルオロペンチル（メタ）アクリレート、ヘプタデカフルオロデシル（メタ）アクリレート、１Ｈ，１Ｈ，７Ｈ−ドデカフルオロヘプチル（メタ）アクリレート、１Ｈ，１Ｈ，９Ｈ−ヘキサデカフルオロノニル（メタ）アクリレート、２，２，３，４，４，４，−ヘキサフルオロブチル（メタ）アクリレート、ヘキサフルオロイソプロピル（メタ）アクリレート、２−ヒドロキシ−１Ｈ，１Ｈ，２Ｈ，３Ｈ，３Ｈ−ノナフルオロへプチル（メタ）アクリレート、２−ヒドロキシ−１Ｈ，１Ｈ，２Ｈ，３Ｈ，３Ｈ−トリデカフルオロノニル（メタ）アクリレート、２−ヒドロキシ−６−トリフルオロメチル−１Ｈ，１Ｈ，２Ｈ，３Ｈ，３Ｈ−オクタフルオロへプチル（メタ）アクリレート、２−ヒドロキシ−８−トリフルオロメチル−１Ｈ，１Ｈ，２Ｈ，３Ｈ，３Ｈ−ドデカフルオロノニル（メタ）アクリレートなどのフッ素原子とエチレン性不飽和基を有する化合物、２−ヒドロキシエチル（メタ）アクリレート、２−ヒドロキシプロピル（メタ）アクリレート、４−ヒドロキシブチル（メタ）アクリレート等のヒドロキシアルキル（メタ）アクリレート類、ヒドロキシアルキルビニルエーテル等の水酸基を有する炭化水素モノマー、及び（メタ）アクリル変性ポリシロキサン等の反応性シリコーンとの共重合により得ることができ、これらは幹部分にフッ素原子と水酸基を有し、枝部分がシリコーンで構成された櫛型グラフトポリマーである。ポリマーにシリコーンをグラフトさせることにより、塗膜表面からのシリコーンのブリードアウトを抑制し、主鎖のフッ素樹脂により撥水發油性、防汚性を付与することができる。また、炭化水素系ポリマーにより、一般的な溶剤にも可溶である。具体的には、関東電化工業（株）製超防汚性含シリコーンフッ素樹脂エフクリアＫＤ２７０（ＯＨ価：１１５ｍｇＫＯＨ／ｇ，フッ素含有量：４０ｗｔ％）、ダイキン工業（株）製汚れ防止用塗料エフトーンＡＴ−１００等が挙げられる。
【００１５】
本発明の感光性樹脂組成物において、（Ａ）成分の含有量は、本発明の樹脂組成物中、通常、０．５〜６０重量％である。
【００１６】
本発明の感光性樹脂組成物では、置換基を有していてもよいアルコキシケイ素化合物（Ｂ）を使用する。置換基を有していてもよいアルコキシケイ素化合物（Ｂ）としては、アルコキシ基を有するケイ素化合物であれば特に制限はないが、置換基がエポキシ基、又はフッ素原子を１〜２０個有する基であることが好ましい。
【００１７】
エポキシ基を有する置換基としては、例えばβ−グリシドキシエチル基、γ−グリシドキシプロピル基、γ−グリシドキシブチル基等のグリシドキシC1〜C4、好ましくはグリシドキシC1〜C3アルキル基、グリシジル基、β−（３，４−エポキシシクロヘキシル）エチル基、γ−（３，４−エポキシシクロヘキシル）プロピル基、β−（３，４−エポキシシクロヘプチル）エチル基、β−（３，４−エポキシシクロヘキシル）プロピル基、β−（３，４−エポキシシクロヘキシル）ブチル基、β−（３，４−エポキシシクロヘキシル）ペンチル基等のオキシラン基を持ったC5〜C8のシクロアルキル基で置換されたC1〜C3アルキル基が挙げられる。
これらの中でβ−グリシドキシエチル基、γ−グリシドキシプロピル基、β−（３，４−エポキシシクロヘキシル）エチル基が好ましい。
エポキシ基で置換されたアルコキシケイ素化合物の具体例としては、β−グリシドキシエチルトリメトキシシラン、β−グリシドキシエチルトリエトキシシラン、γ−グリシドキシプロピルトリメトキシシラン、γ−グリシドキシプロピルトリエトキシシラン、β−(３,４−エポキシシクロヘキシル)エチルトリメトキシシラン、β−(３,４−エポキシシクロヘキシル)エチルトリエトキシシラン等が挙げられる。
前記アルコキシ基としては、反応性の点で、メトキシ、エトキシが好ましい。
【００１８】
フッ素原子を１〜２０個有する基で置換されたアルコキシケイ素化合物の具体例としては、例えばトリエトキシフルオロシラン、トリフルオロプロピルトリメトキシシラン、トリフルオロプロピルトリエトキシシラン、ペンタフルオロフェニルトリエトキシシラン、３−（ヘプタフルオロイソプロポキシ）プロピルトリエトキシシラン、３−ヘプタフルオロイソプロポキシプロピルトリメトキシシラン、（トリデカフルオロー１，１，２，２、−テトラヒドロオクチル）トリエトキシシラン、１Ｈ，１Ｈ，２Ｈ，２Ｈ−パーフルオロデシルトリメトキシシラン、（ヘプタデカフルオロー１，１，２，２−テトラヒドロデシル）トリエトキシシラン、ノナフルオロへキシルトリメトキシシラン、ノナフルオロへキシルトリエトキシシラン、ヘプタデカフルオロデシルトリメトキシシラン、ヘプタデカフルオロデシルトリエトキシシラン、３−トリメトキシシリルプロピルペンタデカフルオロオクテート、３−トリエトキシシリルプロピルペンタデカフルオロオクテート、３−トリメトキシシリルプロピルペンタデカフルオロオクチルアミド、３−トリエトキシシリルプロピルペンタデカフルオロオクチルアミド、２−トリメトキシシリルエチルペンタデカフルオロプロピルスルフィド、２−トリエトキシシリルエチルペンタデカフルオロデカニルスルフィド等が挙げられ、容易に入手でき、またエポキシ基を有するアルコキシケイ素化合物との相溶性からトリフルオロプロピルトリメトキシシランが好ましい。
前記アルコキシ基としては、反応性の点で、メトキシ、エトキシが好ましい。
【００１９】
これら置換基を有していてもよいアルコキシケイ素化合物（Ｂ）は、単独又は２種以上を混合して使用しても良い。また、これら置換基を有していてもよいアルコキシケイ素化合物（Ｂ）の中でエポキシ基を有するアルコキシケイ素化合物の使用が好ましい。
また、エポキシ基を有するアルコキシケイ素化合物が、下記で説明するエポキシ基を有する化合物（Ｃ）を兼ねることもできる。
【００２０】
本発明の感光性樹脂組成物において、（Ｂ）成分の含有量は、本発明の樹脂組成物中、通常、０．１〜３０重量％である。
【００２１】
本発明の感光性樹脂組成物では、エポキシ基を有する化合物（Ｃ）を使用する。エポキシ基を有する化合物（Ｃ）としては、エポキシ基を有する化合物であれば特に制限はないが、屈折率が低いエポキシ変性シリコーン、フッ素原子含有エポキシ化合物であることが好ましい。
【００２２】
エポキシ変性シリコーンとしては、側鎖や末端にエポキシ基を有するポリオルガノシロキサンが挙げられ、例えばＫＦ−１０５、Ｘ−２２−１６３Ａ、Ｘ−２２−１６３Ｂ、Ｘ−２２−１６３Ｃ、ＫＦ−１００１、ＫＦ−１０１、Ｘ−２２−２０００、Ｘ−２２−１６９ＡＳ、Ｘ−２２−１６９Ｂ、ＫＦ−１０２、Ｘ−２２−１７３ＤＸ（いずれも信越化学（株）製）、ＳＦ８４１１，ＳＦ−８４１３、ＢＹ１６−８７５、ＢＹ１６−８３９、ＢＹ１６−８５５、ＢＹ１６−８５５Ｂ（いずれも東レ・ダウコーニング・シリコーン（株）製）等を挙げられる。
【００２３】
また、エポキシ基を有するアルコキシケイ素化合物同士又はエポキシ基を有するアルコキシケイ素化合物とフッ素原子を含有するアルコキシケイ素化合物とを、塩基性触媒の存在下に縮合させて、得られるエポキシ変性シリコーンを使用することもできる。
【００２４】
フッ素原子含有エポキシ化合物としては、例えばヘキサフルオロエポキシプロパン、３−パーフルオロブチル−１，２−エポキシプロパン、３−パーフルオロヘキシル−１，２−エポキシプロパン、３−パーフルオロオクチル−１，２−エポキシプロパン、３−パーフルオロデシル−１，２−エポキシプロパン、３−（パーフルオロ−３−メチルブチル）−１，２−エポキシプロパン、３−（パーフルオロ−５−メチルヘキシル）−１，２−エポキシプロパン、３−（パーフルオロ−７−メチルオクチル）−１，２−エポキシプロパン、３−（２，２，３，３−テトラフルオロプロポキシ）−１，２−エポキシプロパン、３−（１Ｈ，１Ｈ，５Ｈ−オクタフルオロペンチルオキシ）−１，２−エポキシプロパン、３−（１Ｈ，１Ｈ，７Ｈ−ドデカフルオロヘプルオキシ）−１，２−エポキシプロパン、３−（１Ｈ，１Ｈ，９Ｈ−ヘキサデカフルオロノニルオキシ）−１，２−エポキシプロパン、１，４−ビス（２’，３’−エポキシプロピル）−パーフルオロ−ｎ−ブタン等のフルオロアルキレンオキシドが挙げられる。
【００２５】
これらフッ素原子含有エポキシ化合物の一分子中のフッ素の数は３〜２０であることが好ましい。
【００２６】
これらエポキシ基を有する化合物（Ｃ）は、単独又は２種以上を混合して使用しても良い。また、上記置換基を有していてもよいアルコキシケイ素化合物（Ｂ）を、エポキシ基を有する化合物（Ｃ）が兼ねることも可能であり、該置換基を有していてもよいアルコキシケイ素化合物（Ｂ）とエポキシ基を有する化合物（Ｃ）が兼ねた化合物を使用するのが好ましい。
【００２７】
本発明の感光性樹脂組成物において、（Ｃ）成分の含有量は、本発明の樹脂組成物中、通常、０．５〜６０重量％である。
【００２８】
本発明の感光性樹脂組成物では、光カチオン重合開始剤（Ｄ）を使用する。光カチオン重合開始剤（Ｄ）は、光照射下にカチオン重合反応を促進する触媒であり、紫外線等を照射することでルイス酸などのカチオン重合触媒を生成するものを用いることができる。例えば、ジアゾニウム塩、スルホニウム塩、ヨードニウム塩等が挙げられる。具体的には、ベンゼンジアゾニウムヘキサフルオロアンチモネート、ベンゼンジアゾニウムヘキサフルオロホスフェート、ベンゼンジアゾニウムヘキサフルオロボレート、トリフェニルスルホニウムヘキサフルオロアンチモネート、トリフェニルスルホニウムヘキサフルオロホスフェート、トリフェニルスルホニウムヘキサフルオロボレート、４，４’−ビス[ビス（２−ヒドロキシエトキシフェニル）スルホニオ]フェニルスルフィドビスヘキサフルオロホスフェート、ジフェニルヨードニウムヘキサフルオロアンチモネート、ジフェニルヨードニウムヘキサフルオロホスフェート、ビス（４−ｔ−ブチルフェニル）ヨードニウムヘキサフルオロホスフェート、ビス（４−ｔ−ブチルフェニル）ヨードニウムヘキサフルオロアンチモネート、ジフェニル−４−チオフェノキシフェニルスルホニウムヘキサフルオロホスフェート等が挙げられ、好ましくは、ヨードニウム塩類である。これらは、単独又は２種以上を混合して使用しても良い。
【００２９】
これらの光カチオン重合開始剤（Ｄ）は市場から容易に入手が可能である。
光カチオン重合開始剤（Ｄ）の市販品としては例えば、ＵＶＩ−６９９０、ＵＶＩ−６９９２（商品名：いずれもダウ・ケミカル社製）、アデカオプトマーＳＰ−１５０、アデカオプトマーＳＰ−１７０（商品名：いずれも旭電化社製）、ＣＩＴ−１３７０、ＣＩＴ−１６８２、ＣＩＰ−１８６６Ｓ、ＣＩＰ−２０４８Ｓ、ＣＩＰ−２０６４Ｓ（商品名：いずれも日本曹達社製）、ＩＢＰＦ、ＩＢＣＦ、ＴＳ−０１、ＴＳ−０２（商品名：いずれも三和ケミカル社製）、ＤＰＩ−１０１、ＤＰＩ−１０２、ＤＰＩ−１０３、ＤＰＩ−１０５、ＭＰＩ−１０３、ＭＰＩ−１０５、ＢＢＩ−１０１、ＢＢＩ−１０２、ＢＢＩ−１０３、ＢＢＩ−１０５、ＴＰＳ−１０１、ＴＰＳ−１０２、ＴＰＳ−１０３、ＴＰＳ−１０５、ＭＤＳ−１０３、ＭＤＳ−１０５、ＤＴＳ−１０２、ＤＴＳ−１０３（商品名：いずれも、みどり化学社製）等が挙げられる。
【００３０】
本発明の感光性樹脂組成物において、（Ｄ）成分の含有量は、本発明の樹脂組成物中、通常、０．０１〜１０重量％である。
【００３１】
本発明の感光性樹脂組成物には、さらに必要に応じて、増感剤を併用することができる。使用しうる増感剤は、光カチオン重合を促進するものが用いられる。具体的には、アントラセン、９，１０−ジメトキシアントラセン、９，１０−ジエトキシアントラセン、９，１０−ジプロポキシアントラセン、２−エチル−９，１０−ジメトキシアントラセン、２−エチル−９，１０−ジエトキシアントラセン、２−エチル−９，１０−ジプロポキシアントラセン、２−エチル−９，１０−ジ（メトキシエトキシ）アントラセン、フルオレン、ピレン、スチルベン、４'−ニトロベンジル−９，１０−ジメトキシアントラセン−２−スルホネート、４'−ニトロベンジル−９，１０−ジエトキシアントラセン−２−スルホネート、４'−ニトロベンジル−９，１０−ジプロポキシアントラセン−２−スルホネート等が挙げられるが、溶解性及び感光性樹脂組成物への相溶性の点で特に２−エチル−９，１０−ジ（メトキシエトキシ）アントラセンが好ましい。これら増感剤を用いる場合の使用量は、光カチオン重合開始剤（Ｄ）１００重量部に対して１〜２００重量部、好ましくは５〜１５０重量部である。
【００３２】
本発明の感光性樹脂組成物では、一次粒径が１〜２００ナノメートルのコロイダルシリカ（Ｅ）を使用することができる。使用しうるコロイダルシリカ（Ｅ）としては、例えば、溶媒にコロイダルシリカを分散させたコロイド溶液、又は分散溶媒を含有しない微粉末のコロイダルシリカがある。
【００３３】
溶媒にコロイダルシリカを分散させたコロイド溶液の分散溶媒としては、例えば、水、メタノール、エタノール、イソプロパノール、ｎ−ブタノールなどのアルコール類、エチレングリコール、エチレングリコールモノエチルエーテル、プロピレングリコールモノメチルエーテル、プロピレングリコールモノメチルエーテルアセテートなどの多価アルコール類及びその誘導体、メチルエチルケトン、メチルイソブチルケトン、シクロヘキサノン、ジメチルアセトアミドなどのケトン類、酢酸エチル、酢酸ブチルなどのエステル類、トルエン、キシレンなどの非極性溶媒、２−ヒドロキシブチル（メタ）アクリレート、２−ヒドロキシプロピル（メタ）アクリレート、４−ヒドロキシブチル（メタ）アクリレート等の（メタ）アクリレート類及びその他一般有機溶剤類が使用できる。分散溶媒の量は、通常コロイダルシリカ１００重量部に対し１００〜９００重量部である。
【００３４】
これらのコロイダルシリカは、周知の方法で製造され市販されているものを使用できる。粒径は、一次粒径が１〜２００ナノメートルのものを使用することが必要であり、好ましくは、一次粒径が５〜１００ナノメートル、更に好ましくは一次粒径が１０〜８０ナノメートルである。また、コロイダルシリカは、本発明においてはｐＨ＝２〜６のものを使用することが好ましい。
【００３５】
コロイダルシリカ（Ｅ）の市販品としては、例えば、ＭＥＫ−ＳＴ、ＭＩＢＫ−ＳＴ、ＩＰＡ−ＳＴ、ＰＧＭ−ＳＴ、ＰＭＡ−ＳＴ、ＭＥＫ−ＳＴ−ＵＰ、ＭＥＫ−ＳＴ−Ｌ、ＭＥＫ−ＳＴ−ＺＬ（商品名：いずれも日産化学工業（株）製）が挙げられる。
【００３６】
本発明の感光性樹脂組成物において、（Ｅ）成分の含有量は、本発明の樹脂組成物中、通常、０〜３０重量％である。
【００３７】
また、コロイダルシリカの表面をシランカップリング剤等で表面処理しても良い。
【００３８】
また、コロイダルシリカの表面を、前記置換基を有していてもよいアルコキシケイ素化合物（Ｂ）で表面処理することができる。
【００３９】
処理方法は、公知の方法で処理することができる。具体的には、乾式法と湿式法があり、乾式法はシリカ粉末に処理する方法で、撹拌機によって高速撹拌しているシリカ粉末にアルコキシケイ素化合物の原液または溶液を均一に分散させて処理する方法である。また、湿式法は溶剤などにシリカを分散させスラリー化したものにアルコキシケイ素化合物を添加・撹拌することで処理する方法である。本発明では、どちらの方法を用いても良い。処理量は、処理量（ｇ）＝シリカ重量（ｇ）×シリカの比表面積（ｍ2／ｇ）／アルコキシケイ素化合物の最小被覆面積（ｍ2／ｇ）から求められる量以下であれば良い。
【００４０】
本発明の感光性樹脂組成物には、希釈剤（Ｆ）を使用することができる。使用しうる希釈剤（Ｆ）としては、例えば、γ−ブチロラクトン、γ−バレロラクトン、γ−カプロラクトン、γ−ヘプタラクトン、α−アセチル−γ−ブチロラクトン、ε−カプロラクトン等のラクトン類；ジオキサン、１,２−ジメトキシメタン、ジエチレングリコールジメチルエーテル、ジエチレングリコールジエチルエーテル、ジエチレングリコールジブチルエーテル、プロピレングリコールモノメチルエーテル、プロピレングリコールモノエチルエーテル、トリエチレングリコールジメチルエーテル、トリエチレングリコールジエチルエーテル、テトラエチレングリコールジメチルエーテル、テトラエチレングリコールジエチルエーテル等のエーテル類；エチレンカーボネート、プロピレンカーボネート等のカーボネート類；メチルエチルケトン、メチルイソブチルケトン、シクロヘキサノン、アセトフェノン等のケトン類；フェノール、クレゾール、キシレノール等のフェノール類；酢酸エチル、酢酸ブチル、乳酸エチル、エチルセロソルブアセテート、ブチルセロソルブアセテート、カルビトールアセテート、ブチルカルビトールアセテート、プロピレングリコールモノメチルエーテルアセテート等のエステル類；トルエン、キシレン、ジエチルベンゼン、シクロヘキサン等の炭化水素類；トリクロロエタン、テトラクロロエタン、モノクロロベンゼン等のハロゲン化炭化水素類等、石油エーテル、石油ナフサ等の石油系溶剤等の有機溶剤類、２Ｈ，３Ｈ−テトラフルオロプロパノール等のフッ素系アルコール類、パーフルオロブチルメチルエーテル、パーフルオロブチルエチルエーテル等のハイドロフルオロエーテル類などが挙げられる。これらは、単独又は２種以上を混合して使用しても良い。
【００４１】
本発明の感光性樹脂組成物において、（Ｆ）成分の含有量は、本発明の樹脂組成物中、通常、０〜９８重量％である。
【００４２】
更に、本発明の感光性樹脂組成物には、必要に応じてレベリング剤、消泡剤、紫外線吸収剤、光安定化剤などを本発明の感光性樹脂組成物に添加し、それぞれ目的とする機能性を付与することも可能である。レベリング剤としてはフッ素系化合物、シリコーン系化合物、アクリル系化合物等が、紫外線吸収剤としては、ベンゾトリアゾール系化合物、ベンゾフェノン系化合物、トリアジン系化合物等、光安定化剤としてはヒンダードアミン系化合物、ベンゾエート系化合物等が挙げられる。
【００４３】
本発明の感光性樹脂組成物は、上記（Ａ）成分、（Ｂ）成分、（Ｃ）成分、（Ｄ）成分並びに必要に応じて（Ｅ）成分、（Ｆ）成分及びその他の成分を任意の順序で混合することにより得ることができる。
【００４４】
本発明の感光性樹脂組成物は、希釈剤（Ｆ）を除いた成分についての（感光性樹脂組成物中の不揮発成分を１００％とした場合の）液屈折率が、２５℃で１．４８以下であることが好ましく、より好ましくは１．４５以下、更に好ましくは１．４０以下である。尚、上記液屈折率は、２５℃において、各成分の液屈折率を測定し、それぞれの成分の含有量との比率で算出することが出来る。
【００４５】
本発明の感光性樹脂組成物の屈折率を下げることにより、得られた皮膜の屈折率も低下し、結果として反射防止の機能が向上する。
【００４６】
本発明の反射防止ハードコートフィルムは、基材フィルム（ベースフィルム）上に第一のハードコート層、第二のハードコート層及び本発明の感光性樹脂組成物層の順に各層を設けることにより得られる。まず、基材フィルム上に第一のハードコート剤を乾燥後膜厚が１〜３０μｍ、好ましくは３〜２０μｍになるように塗布し、乾燥後放射線を照射して硬化皮膜を形成させる。その後、形成されたハードコート層の上に、屈折率が１．５５以上の第二のハードコート剤を乾燥後膜厚が０．０５〜５μｍ、好ましくは０．０５〜３μｍ（反射率の最大値を示す波長が５００〜７００ｎｍになるように膜厚を設定するのが好ましい）になるように塗布し、乾燥後、放射線を照射して硬化皮膜を形成させる。さらに、その高屈折率ハードコート層の上に本発明の感光性樹脂組成物を乾燥後膜厚が０．０５〜０．５μｍ、好ましくは０．０５〜０．３μｍ（反射率の最小値を示す波長が５００〜７００ｎｍ、好ましくは５２０〜６５０ｎｍになるように膜厚を設定するのが好ましい）になるように塗布し、乾燥後放射線を照射し、その後熱処理またはエージング処理を行なうことにより硬化皮膜を得ることができる。
【００４７】
基材フィルムとしては、例えば、ポリエステル、ポリプロピレン、ポリエチレン、ポリアクリレート、ポリカーボネート、トリアセチルセルロース、ポリエーテルスルホン、シクロオレフィン系ポリマーなどが挙げられる。フィルムはある程度厚いシート状のものであっても良い。使用するフィルムは、柄や易接着層を設けたもの、コロナ処理等の表面処理をしたものであっても良い。
【００４８】
本発明の感光性樹脂組成物の塗布方法としては、例えば、バーコーター塗工、メイヤーバー塗工、エアナイフ塗工、グラビア塗工、リバースグラビア塗工、マイクログラビア塗工、ダイコーター塗工、ディップ塗工、スピンコート塗工などが挙げられる。
【００４９】
硬化のために照射する放射線としては、例えば、紫外線、電子線などが挙げられる。紫外線により硬化させる場合、光源としては、キセノンランプ、高圧水銀灯、メタルハライドランプなどを有する紫外線照射装置が使用され、必要に応じて光量、光源の配置などが調整される。高圧水銀灯を使用する場合、８０〜１２０Ｗ／ｃｍ2のエネルギーを有するランプ１灯に対して搬送速度５〜６０ｍ／分で硬化させるのが好ましい。
【００５０】
放射線硬化後の熱処理またはエージングとしては、８０℃／３０分の加熱で十分な性能を得ることができるが、高温での処理が難しい場合は、室温または４０℃程度の温度でも一晩以上の放置で同じ性能を得ることができる。
【００５１】
本発明の反射防止ハードコートフィルムの１層目に使用する第一のハードコート剤としては、市販されているハードコート剤をそのまま用いてもよいし、多官能（メタ）アクリレート（Ｇ）と光ラジカル重合開始剤（Ｉ）、希釈剤（Ｆ）を配合して使用してもよい。多官能（メタ）アクリレート（Ｇ）の具体例としては、例えばポリエチレングリコールジ（メタ）アクリレート、トリプロピレングリコールジ（メタ）アクリレート、ヒドロキシピバリン酸ネオペンチルグリコールのε−カプロラクトン付加物のジ（メタ）アクリレート（例えば、日本化薬（株）製、ＫＡＹＡＲＡＤ  ＨＸ−２２０、ＨＸ−６２０など）、ビスフェノールＡのＥＯ付加物のジ（メタ）アクリレート、トリメチロールプロパントリ（メタ）アクリレート、トリメチロールプロパンポリエトキシトリ（メタ）アクリレート、ペンタエリスリトールトリ（メタ）アクリレート、ジトリメチロールプロパンテトラ（メタ）アクリレート、ジペンタエリスリトールヘキサ（メタ）アクリレート、トリペンタエリスリトールオクタ（メタ）アクリレート、ポリグリシジル化合物（ビスフェノールＡ型エポキシ樹脂、フェノールノボラック型エポキシ樹脂、トリスフェノールメタン型エポキシ樹脂、ポリエチレングリコールジグリシジルエーテル、グリセリンポリグリシジルエーテル、トリメチロールプロパンポリグリシジルエーテルなど）と（メタ）アクリル酸の反応物であるエポキシ（メタ）アクリレート、水酸基を有する多官能（メタ）アクリレート（ペンタエリスリトールトリ（メタ）アクリレート、ジペンタエリスリトールペンタ（メタ）アクリレート、トリペンタエリスリトールヘプタ（メタ）アクリレートなど）とポリイソシアネート化合物（トリレンジイソシアネート、イソホロンジイソシアネート、キシリレンジイソシアネート、ヘキサメチレンジイソシアネートなど）の反応物である多官能ウレタン（メタ）アクリレートなどが挙げられる。これらは、単独または２種以上を混合して使用しても良い。好ましいものは、３官能以上の（メタ）アクリレートである。
【００５２】
本発明の反射防止ハードコートフィルムに用いられる第二のハードコート剤を製造する場合に用いうる多官能（メタ）アクリレート（Ｇ）成分の含有量は、高屈折率ハードコート剤を得るための感光性樹脂組成物中、通常、８０〜９９．５重量％である。
【００５３】
光ラジカル重合開始剤（Ｉ）としては、例えばベンゾイン、ベンゾインメチルエーテル、ベンゾインエチルエーテル、ベンゾインプロピルエーテル、ベンゾインイソブチルエーテルなどのベンゾイン類；アセトフェノン、２，２−ジエトキシ−２−フェニルアセトフェノン、１，１−ジクロロアセトフェノン、２−ヒドロキシ−２−メチル−フェニルプロパン−１−オン、ジエトキシアセトフェノン、１−ヒドロキシシクロヘキシルフェニルケトン、２−メチル−１−〔４−（メチルチオ）フェニル〕−２−モルホリノプロパン−１−オンなどのアセトフェノン類；２−エチルアントラキノン、２−ｔ−ブチルアントラキノン、２−クロロアントラキノン、２−アミルアントラキノンなどのアントラキノン類；２，４−ジエチルチオキサントン、２−イソプロピルチオキサントン、２−クロロチオキサントンなどのチオキサントン類；アセトフェノンジメチルケタール、ベンジルジメチルケタールなどのケタール類；ベンゾフェノン、４−ベンゾイル−４'−メチルジフェニルサルファイド、４，４'−ビスメチルアミノベンゾフェノンなどのベンゾフェノン類；２，４，６−トリメチルベンゾイルジフェニルホスフィンオキシド、ビス（２，４，６−トリメチルベンゾイル）−フェニルホスフィンオキシドなどのホスフィンオキシド類等が挙げられる。
【００５４】
（Ｉ）成分の市販品としては、例えば、Ｉｒｇ．１８４、Ｉｒｇ．９０７、Ｉｒｇ．３６９、Ｉｒｇ．５００（商品名：いずれもチバスペシャリティケミカルズ社製）、ルシリンＴＰＯ（商品名：ＢＡＳＦ社製）が挙げられる。
【００５５】
本発明の反射防止ハードコートフィルムに用いられる第二のハードコート剤を製造する場合に用いうる光ラジカル重合開始剤（Ｉ）成分の含有量は、高屈折率ハードコート剤を得るための感光性樹脂組成物中、通常、０．５〜２０重％である。
【００５６】
これらは単独または２種以上の混合物として使用でき、更にはトリエタノールアミン、メチルジエタノールアミンなどの第３級アミン、ジエタノールアミンなどの第２級アミン、Ｎ，Ｎ−ジメチルアミノ安息香酸エチルエステル、Ｎ，Ｎ−ジメチルアミノ安息香酸イソアミルエステルなどの安息香酸誘導体などの重合促進剤などと組み合わせて使用することができる。
【００５７】
上記ハードコート剤で使用する希釈剤（Ｆ）は、前記の希釈剤（Ｆ）を使用することができる。
【００５８】
本発明の反射防止ハードコートフィルムに用いられる第二のハードコート剤を製造する場合に用いうる希釈剤（Ｆ）成分の含有量は、高屈折率ハードコート剤を得るための感光性樹脂組成物中、通常、０〜９０重量％である。
【００５９】
前記ハードコート剤に使用する（Ｇ）成分、（Ｉ）成分、（Ｆ）成分は、任意の順序で配合・混合することができ、必要に応じレベリング剤、消泡剤等を添加することができる。
【００６０】
本発明の反射防止ハードコートフィルムの２層目に使用する第二のハードコート剤は、屈折率１．５５以上のものであれば良いが、好ましくは、多官能（メタ）アクリレート（Ｇ）、１次粒径が１〜２００ナノメートルの金属酸化物（Ｈ）と光ラジカル重合開始剤（Ｉ）、希釈剤（Ｆ）から得られる感光性樹脂組成物が良い。
【００６１】
多官能（メタ）アクリレート（Ｇ）及び光ラジカル重合開始剤（Ｉ）、希釈剤（Ｆ）は、前記記載の化合物を使用することができる。
【００６２】
１次粒径が１〜２００ナノメートルの金属酸化物（Ｈ）としては、酸化チタン、酸化ジルコニウム、酸化亜鉛、酸化錫、酸化鉄、酸化インジウム錫（ＩＴＯ）、アンチモンドープ酸化錫（ＡＴＯ）、アンチモン酸亜鉛、アルミニウムドープ酸化亜鉛、ガリウムドープ酸化亜鉛、錫ドープアンチモン酸亜鉛などが挙げられる。これらは、微粉末もしくは有機溶剤に分散させた分散液として入手することができる。
【００６３】
分散液に使用する有機溶剤としては、例えば、メタノール、エタノール、イソプロパノール、ｎ−ブタノールなどのアルコール類、エチレングリコール、エチレングリコールモノエチルエーテル、プロピレングリコールモノメチルエーテルなどの多価アルコール類、メチルエチルケトン、メチルイソブチルケトン、シクロヘキサノンなどのケトン類、酢酸エチル、酢酸ブチルなどのエステル類、トルエン、キシレンなどの非極性溶媒などが挙げられる。有機溶剤の量は、通常、金属酸化物１００重量部に対して７０〜９００重量部である。
【００６４】
また、本発明の反射防止ハードコートフィルムに帯電防止性能を付与するため１次粒径が１〜２００ｎｍの金属酸化物（Ｈ）として、導電性金属酸化物（Ｊ）を用いることができる。導電性金属酸化物（Ｊ）としては、例えば、酸化錫、酸化インジウム錫（ＩＴＯ）、アンチモンドープ酸化錫（ＡＴＯ）、アンチモン酸亜鉛、アルミニウムドープ酸化亜鉛などが挙げられる。価格、安定性、分散性などからアンチモン酸亜鉛が好ましい。
【００６５】
第二のハードコート剤に使用する（Ｇ）成分、（Ｈ）成分、（Ｉ）成分、（Ｆ）成分は、任意の順序で配合・混合することができ、必要に応じてレベリング剤、消泡剤等を添加することができる。各成分は、第二のハードコート剤組成中、通常（Ｇ）成分１９．５〜７９．５重量部、（Ｈ）成分２０〜８０重量部、（Ｉ）成分０．５〜２０重量部で、（Ｆ）成分は０〜９９重量部、好ましくは５０〜９８重量部含有される。
【実施例】
【００６６】
以下、本発明を実施例により更に詳細に説明するが、本発明はこれらの実施例によって限定されるものではない。また、実施例中、特に断りがない限り、部は重量部を示す。
【００６７】
製造例１
ジペンタエリスリトールヘキサアクリレート（日本化薬（株）製、ＫＡＹＡＲＡＤ  ＤＰＨＡ）４２部、１，６−ヘキサンジオールジアクリレート（（株）化薬サートマー製、ＫＳ−ＨＤＤＡ）５部、イルガキュア１８４（チバ・スペシャリティ・ケミカルズ社製）３部、メチルエチルケトン２５部、メチルイソブチルケトン２５部を混合、溶解し、第一のハードコート剤を得た。
得られた第一のハードコート剤をマイクログラビアコーターでＰＥＴフィルム（東洋紡績（株）製、Ａ−４３００、膜厚１８８μｍ）上に膜厚が約５μｍになるように塗布し、８０℃で乾燥後、紫外線照射器により硬化させ、ハードコート層の設けられたＰＥＴフィルムを得た。硬化膜の鉛筆硬度は３Ｈであった。
【００６８】
製造例２
ジペンタエリスリトールヘキサアクリレート（日本化薬（株）製、ＫＡＹＡＲＡＤ  ＤＰＨＡ）１．２部、イルガキュア１８４（チバ・スペシャリティ・ケミカルズ社製）０．１５部、イルガキュア９０７（チバ・スペシャリティ・ケミカルズ社製）０．１５部、セルナックスＣＸ−Ｚ６００Ｍ−３Ｆ２（日産化学工業（株）製、アンチモン酸亜鉛のメタノール分散ゾル、固形分６０％、一次粒径１０〜２０ｎｍ）７．５部、メタノール３１部、プロピレングリコールモノメチルエーテル６０部を混合し、固形分６％の第二のハードコート剤を得た。
次いで、製造例１で得たハードコート層を形成したＰＥＴフィルム上にこの高屈折率ハードコート剤をマイクログラビアコーターで塗布し、８０℃で乾燥後、紫外線照射器により硬化させ、ハードコート上に第二のハードコート層の設けられたＰＥＴフィルムを得た。この時、反射率の最大値が５００〜７００ｎｍになるように膜厚を調整した。硬化膜の密着性は良好であった。
【００６９】
実施例１〜４及び比較例１〜２
表１に示す材料を配合した感光性樹脂組成物を製造例２で得られた第一のハードコート層及び第二のハードコート層の設けられたＰＥＴフィルム上に塗布し、８０℃で乾燥後、紫外線照射器により硬化させた後、８０℃３０分熱処理し反射防止ハードコートフィルムを得た。この時、反射率の最小値が５２０〜６５０ｎｍになるように膜厚を調整した。尚、表１において単位は「部」を表す。
【００７０】
表１
実施例１  実施例２  実施例３  実施例４  比較例１  比較例２
ＫＤ２７０      4.27
ＮＫ−１３                4.27      4.27      2.85      4.27      4.27
ＫＢＭ３０３                        0.40      0.57      0.40
ＫＢＭ４０３    0.40      0.40
Ｈ０１０        1.24      1.24      1.24      1.43      1.24      1.24
開始剤１                  0.08
開始剤２        0.08                0.08      0.15                0.08
ＭＥＫ         94.01     94.01     94.01     55.00     94.01     94.01
ＴＦＰ                                       40.00
合計          100.00    100.00    100.00    100.00     99.92     99.60
【００７１】
（注）
ＫＤ２７０：関東電化工業（株）製、水酸基含有シリコーングラフトフッ素系ポリマー（固形分３０％）
ＮＫ−１３：関東電化工業（株）製、水酸基含有シリコーングラフトフッ素系ポリマー（固形分３０％）
ＫＢＭ３０３：信越化学（株）製、２−（３，４−エポキシシクロヘキシル）エチルトリメトキシシラン
ＫＢＭ４０３：信越化学（株）製、３−グリシドキシプロピルトリメトキシシラン
Ｈ０１０：東ソーエフテック（株）製、３−パーフルオロオクチル−１，２−エポキシプロパン
開始剤１：（トリルクミル）ヨードニウムテトラキス（ペンタフルオロフェニル）ボレート 
開始剤２：ビス（４−ｔ−ブチルフェニル）ヨードニウムヘキサフルオロホスフェート
ＭＥＫ：メチルエチルケトン
ＴＦＰ：テトラフルオロプロパノール
【００７２】
実施例１〜４、比較例１〜２で得られた本発明及び比較用反射防止ハードコートフィルムにつき、下記項目を評価しその結果を表２に示した。
【００７３】
（鉛筆硬度）
ＪＩＳ  Ｋ  ５４００に従い、鉛筆引っかき試験機を用いて、各フィルムの鉛筆硬度を測定した。詳しくは、測定する各フィルム上に、鉛筆を４５度の角度で、上から１ｋｇの荷重を掛け５ｍｍ程度引っかき、５回中、４回以上傷の付かなかった鉛筆の硬さで表した。
【００７４】
（耐擦傷性）
学振耐摩擦性試験機（大栄科学工業株式会社製、ＲＴ−２００）を用いて、スチールウール＃００００上に５００ｇ／ｃｍ2の荷重を掛けて１０往復させ、傷の状況を目視で判定した。
評価  Ａ：０〜５傷なし
Ｂ：６〜９本の傷発生
Ｃ：１０本以上の傷発生
【００７５】
（耐摩耗性）
学振耐摩擦性試験機（大栄科学工業株式会社製、ＲＴ−２００）を用いて、市販のクロス（眼鏡拭き）上に１ｋｇ／ｃｍ2の荷重を掛けて２００往復させ、傷の状況、剥がれを目視で観察した。
評価  Ａ：変化なし
Ｂ：傷あるが色目に変化なし
Ｃ：剥がれ発生
【００７６】
（密着性）
ＪＩＳ  Ｄ  ０２０２に従い、測定する各フィルムの表面に１ｍｍ間隔で縦、横１１本の切れ目を入れて１００個の碁盤目を作る。セロハンテープをその表面に密着させた後、一気に剥がしたときに剥離せずに残存したマス目の個数を示した。
【００７７】
（液屈折率）
アッベの屈折率計にて測定した。各成分について２５℃での液屈折率を測定し、不揮発分を１００重量％とした場合の屈折率を算出した。（各成分の含有量の比率から屈折率を算出。）
【００７８】
（耐アルカリ性）
３重量％水酸化ナトリウム水溶液を、測定する各フィルム上に直径で約１ｃｍとなるようにのせ、室温で３０分放置する。３０分後、３重量％水酸化ナトリウム水溶液を静かに取り除き、表面を目視で観察した。
評価  Ａ：変化なし
Ｂ：跡は確認できるが色目に変化なし
Ｃ：剥がれ発生
【００７９】
（耐ＭＥＫラビング）
メチルエチルケトンを含浸させキムワイプ（（株）クレシア製）で測定する各フィルム上を手で１０往復させ、その後の表面を観察した。
評価  Ａ：変化なし
Ｂ：傷発生、剥がれなし
Ｃ：剥がれ発生
【００８０】
（マジック汚染性）
測定する硬化皮膜上にマジックインキ極太黒（油性、筆記線幅１８ｍｍ）で線を引き、ハジキ度合と描いてから１分後のキムワイプでの拭取り性を確認した。
評価  ハジキ  Ａ：線を引いた直後にマジックインキがハジく
Ｂ：インキがゆっくりハジいてくる
Ｃ：インキがハジかない
評価  拭取り  Ａ：５回以内で完全に拭取れる
Ｂ：６回以上で拭取れる
Ｃ：拭取れない
【００８１】
表２
実施例１  実施例２  実施例３  実施例４  比較例１  比較例２
鉛筆硬度        ２Ｈ      ２Ｈ      ２Ｈ      ２Ｈ      ２Ｈ      ２Ｈ
耐擦傷性         Ｂ        Ａ        Ａ        Ａ        Ｃ        Ｂ
耐摩耗性         Ａ        Ａ        Ａ        Ａ        −        −
密着性        100/100   100/100   100/100    100/100   100/100   100/100
液屈折率      １．３８  １．３８  １．３９  １．３８  １．３９  １．３９
耐アルカリ性     Ａ        Ａ        Ａ        Ａ        Ｃ        Ｂ
耐ＭＥＫラビング Ａ        Ａ        Ａ        Ａ        Ｃ        Ｂ
マジックハジキ   Ａ        Ａ        Ａ        Ａ        −        −
マジック拭取り   Ａ        Ａ        Ａ        Ａ        −        −
（注）−は未実施
【００８２】
実施例１〜４の感光性樹脂組成物は液屈折率がいずれも１．４以下で低いことから硬化皮膜の反射率も低く、更には実施例１〜４の反射防止ハードコートフィルムは、鉛筆硬度、耐擦傷性、耐摩耗性、密着性についてはもとより、耐アルカリ性、耐ＭＥＫラビングもクリアし、更に耐汚染性についても良好な結果を示した。また、実施例４においてはＴＦＰを使用したことにより、塗工面が非常に均一で良好となった。光カチオン開始剤（Ｄ）を用いなかった比較例１については、耐擦傷性、耐アルカリ性、耐ＭＥＫラビングにて劣る結果となった。また、アルコキシケイ素化合物（Ｂ）を用いなかった比較例２についても、耐擦傷性、耐アルカリ性、耐ＭＥＫラビングにて劣る結果となった。
【産業上の利用可能性】
【００８３】
幹部分が炭化水素系ポリマーからなり、枝部分がシリコーンで構成され、且つ水酸基を有する高分子化合物（Ａ）、置換基を有していても良いアルコキシケイ素化合物（Ｂ）、エポキシ基を有する化合物（Ｃ）及び光カチオン重合開始剤（Ｄ）を含有する本発明の感光性樹脂組成物を硬化して得られた硬化皮膜は、耐擦傷性、耐摩耗性、密着性、耐アルカリ性、耐溶剤性に優れ、また、高屈折率層の上に塗工し硬化させることにより反射率の低い反射防止フィルムを製造するのに適している。この様な本発明のフィルムは、特にプラスチック光学部品、タッチパネル、フラットパネルディスプレイ、携帯電話、フィルム液晶素子など反射防止機能を必要とする分野に好適である。